(57)【要約】  本発明は、特に織物構造体及び／又は被覆用の織物であって、ＰＴＦＥ紡績糸の縦糸と横糸からなり、縦糸の数が横糸の数の少なくとも約２倍である織物に関する。また、本発明は、縦糸間における製織時に、縦糸間の通路に少なくとも２本の平行に延びる糸を同時に挿入する織物の製造方法に関する。
2009540135.tif 000002
【特許請求の範囲】
【請求項１】
織物、特に織物構造体及び／又は被覆用の織物であって、ＰＴＦＥ紡績糸の縦糸と横糸からなり、前記縦糸の数が前記横糸の数の少なくとも約２倍であることを特徴とする織物。
【請求項２】
請求項１において、ＰＴＦＥ紡績糸の縦糸と横糸からなり、前記縦糸の数が１００〜１２５本／ｃｍであり、及び／又は前記横糸の数が５０〜６５本／ｃｍであることを特徴とする織物。
【請求項３】
請求項１又は２において、前記縦糸が単糸からなり、及び／又は前記縦糸のタイターが低いことを特徴とする織物。
【請求項４】
請求項１〜３のいずれか１項において、前記横糸が、前記縦糸よりも高いタイター、好ましくは前記縦糸のタイターの約２倍のタイターを有する単糸からなることを特徴とする織物。
【請求項５】
請求項１〜３のいずれか１項において、前記横糸が２本の糸を有する諸撚糸からなることを特徴とする織物。
【請求項６】
請求項１〜５のいずれか１項において、前記横糸及び／又は前記縦糸が撚り合わせられていることを特徴とする織物。
【請求項７】
請求項１〜６のいずれか１項において、前記織物の重量が少なくとも９００ｇ／ｍ２であることを特徴とする織物。
【請求項８】
請求項１〜７のいずれか１項において、前記織物の織り方がパナマ織り又はあや織りであることを特徴とする織物。
【請求項９】
請求項１〜８のいずれか１項において、多層織り、特に二層織りされていることを特徴とする織物。
【請求項１０】
請求項１〜９のいずれか１項において、酸性浴、アルカリ性浴及び酸化剤浴内で洗浄されていることを特徴とする織物。
【請求項１１】
縦糸と横糸を含む織物、特に前記請求項のいずれか１項に記載の織物の製造方法であって、前記縦糸間における製織時に、前記縦糸間の通路に少なくとも２本の平行に延びる糸を同時に挿入することを特徴とする方法。
【発明の詳細な説明】
【技術分野】
【０００１】
本発明は、請求項１の前文に係るＰＴＦＥ紡績糸の縦糸と横糸からなる織物、特に織物構造体及び／又は被覆用の織物に関する。また、本発明は織物の製造方法に関する。
【背景技術】
【０００２】
織物の製造においてポリテトラフルオロエチレン（ＰＴＦＥ）紡績糸を利用することが知られている。
【発明の開示】
【発明が解決しようとする課題】
【０００３】
本発明の目的は、特にコーティングされていない条件において高い引張強さによる特に高い防水性を有するＰＴＦＥ織物を提供することにある。また、本発明の目的は、織物、特に上記特性を有するＰＴＦＥ織物の製造方法を提供することにある。
【課題を解決するための手段】
【０００４】
上記目的は、請求項１又は２の特徴を有する織物によって達成される。従属請求項は好適な実施形態を示すものである。また、上記目的は、請求項１１の特徴を有する方法によって達成される。
【０００５】
本発明によれば、上記目的は、縦糸の数を横糸の数の少なくとも約２倍とすることによって達成される。このような構成によって特に良好な防水性が得られることが判明している。
【０００６】
本発明の別の態様では、縦糸の数は１００〜１２５本／ｃｍ、特に１１５±３本／ｃｍであり、及び／又は横糸の数は５０〜８０本／ｃｍ、特に５７±３本／ｃｍである。
【０００７】
試験によれば、上記糸密度により、コーティングを施すことなく８ｃｍ以上の防水圧（ｗａｔｅｒ  ｃｏｌｕｍｎ）の防水性を達成することができる。糸の数が比較的多いため、細孔を比較的小さくすることができ、良好な防水性を得ることができる。また、縦糸の数が比較的多いため、特に高い引張強さを達成することができる。横糸の数が比較的多いため、製織時に機械出力（ｍａｃｈｉｎｅ  ｏｕｔｐｕｔ）を向上させることができ、操業経済性を向上させることができる。
【０００８】
本発明に係る織物は、建築物、より詳細には屋外建築物に使用することができる。特に、本発明に係る織物は、日よけ構造物、大型テント、太陽光オーニング（ｓｕｎ−ｂｌｉｎｄ  ａｗｎｉｎｇ）、折り畳み式ブラインド（シェード）、テント型構造物及び／又は平面耐力構造物に使用することができる。本発明に係る織物によれば、例えば２５ｍ×２５ｍの寸法を有する日よけ構造物を実現することができる。
【０００９】
本発明によれば、特に化学的に不活性でＵＶ安定性を有し、特に屋外用途に好適なＰＴＦＥ紡績糸を使用する。
【００１０】
本発明によれば、縦糸は単糸からなり、及び／又は縦糸のタイターは低いことが好ましい。本発明によれば、縦糸のタイターは例えば３５０〜３７０ｄｔｅｘ、特に約３６０ｄｔｅｘであることができる。紡績糸の質量密度が低い場合には、特に柔軟な感触が得られる。
【００１１】
また、横糸が好ましくは縦糸よりも高いタイターを有する単糸からなることが有利であり、横糸のタイターは最適には縦糸のタイターの約２倍である。より詳細には、横糸のタイターは６４０〜６６０ｄｔｅｘ、好ましくは約６５０ｄｔｅｘであることができる。また、横糸のタイターは少なくとも約７２０ｄｔｅｘであってもよい。
【００１２】
横糸は、特に２本の糸を有する諸撚糸からなることができる。この場合、横糸のタイターは縦糸のタイターに対応していることが好適である。例えば、横糸のタイターは３５０〜３７０ｄｔｅｘ、好ましくは約３６０ｄｔｅｘであることができる。特に、各糸のタイターを上述した値とすることができる。諸撚糸とは、特に、絡み合っておらず、少なくともほぼ平行に延びる数本の糸からなる紡績糸を意味する。
【００１３】
絡み合った紡績糸と比較して、諸撚糸の各糸は織物構造体において僅かに大きなスペースを必要とするため、諸撚糸を使用して得られる織物を僅かに厚く及び／又は特に柔軟にすることができる。また、諸撚糸を使用することにより、絡み合った糸と比較して色に関する柔軟性を高めることができる。
【００１４】
２本の糸を有する諸撚糸を横糸として使用する場合には、単位長さ当たりの糸の数を横糸の数の２倍とすることができる。例えば、１ｃｍ当たり５０〜６５本の横糸を設ける（すなわち、諸撚糸からなる横糸の数が５０〜６５本／ｃｍ）場合には、各横糸の数は１００〜１３０本／ｃｍとなる。
【００１５】
糸が撚り合わされていないか、僅かに撚り合わされた諸撚糸の代わりに、絡み合った紡績糸を使用することも基本的に可能である。特にこの場合、紡績糸は、例えば３５０〜３７０ｄｔｅｘ、好ましくは約３６０ｄｔｅｘのタイターを有する２本の糸を有することができる。糸全体のタイターが同一である単糸と比較して、紡績糸又は諸撚糸の比較的細い各糸を利用することにより表面積が増加して撥水性が向上し、屋外建築物用途において特に有利である。
【００１６】
横糸及び／又は縦糸を緩く撚り合わせることによって織物の感触を向上させることができる。
【００１７】
屋外建築物用途においては、織物の重量が少なくとも９００ｇ／ｍ２であることが特に有利である。例えば、織物の重量は約１０００ｇ／ｍ２、好ましくは約２０００ｇ／ｍ２とすることができる。
【００１８】
織物の織り方をパナマ織り又はあや織りとすることにより、特に柔軟な感触と良好な防水性を得ることができる。好ましくは、パナマ６／６織りとすることができる。具体的には、連続数４の４糸パナマ６／６織り（Ｐ６／６（４）４織り）とすることができる。
【００１９】
織物の引張強さに関しては、織物が多層織り、特に二層織りされていることが特に有利である。本発明に係る比較的多数の縦糸と共に二層織物構造を織物が有する場合には、５０００Ｎ／５ｃｍを超える引張強さを得ることができる。
【００２０】
製織後に少なくとも１種の浴内で織物を処理することによって織物の純度を向上させることができる。好ましくは、酸性浴、アルカリ性浴及び／又は酸化剤浴内で織物を洗浄する。最適には、酸性浴、アルカリ性浴、酸化剤浴の順番で、織物をこれらの３種類の浴内で連続的に洗浄する。酸化剤浴は、例えば、特に有効で経済的な酸化剤である過酸化水素浴である。有利には、化学品浴を加熱し、特に高い有効性を得るために好適には約８０℃の温度とする。化学品浴内で洗浄する場合には、洗浄の最後に織物を純水内ですすぐことが有利である。また、各浴内での洗浄間に織物を純水内ですすぐこともできる。
【００２１】
織物の継ぎ目の滑りを防止する（特に高い継ぎ目安定性を得る）ために、縦糸を少なくともほぼ一平面内に配置することが有利な場合がある。
【００２２】
また、白い縦糸を使用し、少なくとも横糸の一部が着色されていることが有利である。特に、織物構造体では、着色された横糸を周期的に設け、残りの横糸は白色とすることができる。例えば、５本目又は１０本目毎に横糸が着色されていてもよい。その結果、着色された織物構造体を特に簡便で経済的な方法で得ることができる。本実施形態によれば、着色された糸を１つの糸系統にのみ設けるため、その後の処理工程において織物を特に簡単に配置調整することができる。また、織物の外観を特に調和させると共に均一にすることができる。
【００２３】
本発明に係る織物によれば、高い機械的安定性、特に耐風性、高い耐老化性、特にＵＶ安定性及び／又は良好な遮蔽性を達成することができる。
【００２４】
本発明に係る縦糸と横糸を含む織物の製造方法は、縦糸間における製織時に、縦糸間の通路に少なくとも２本の平行に延びる糸を同時に挿入することを特徴とする。
【００２５】
本発明に係る方法の基本的な着想は、各横糸として、少なくとも２本、好ましくは２本の糸を縦糸間の通路にまさに平行に挿入する点にある。そのため、本発明の本態様によれば、諸撚糸を特に横糸として使用し、上述した利点を実現することができる。２本の糸を縦糸間の通路に同時に挿入するため、絡み合った紡績糸を使用する場合と同じ機械出力（横糸挿入能力）を実現することができる。
【００２６】
製織時に一度に複数の縦糸間の通路を設け、少なくとも１本が諸撚りされた数本の横糸を同時に挿入することもできる。その結果、生産性を更に向上させることができる。
【００２７】
本発明に係る方法を実施する際には、好ましくは１ｃｍ当たり５０〜６５本の横糸を用意する。ただし、横糸毎に数本の糸を同時に挿入するため、横糸の数はそれに対応して増加する。
【００２８】
本発明に係る方法は、特にＰＴＦＥ紡績糸からなる織物の製造に好適である。好ましくは、本発明に係る織物を製造するために本発明に係る方法を使用する。
【００２９】
本発明に係る方法を実施するために、少なくとも２つの紡績糸キャリヤと、横糸の２本の糸のための少なくとも２つの事前巻取装置を有する織機を使用することが好適である。
【発明を実施するための最良の形態】
【００３０】
以下、添付図面に模式的に示す好適な実施形態によって本発明について更に詳細に説明する。図１は本発明に係る織物の反復パターンを示し、矢印は縦方向を示している。図１では、４糸パナマ６／６（４）織りとしている。
【図１】
2009540135.tif 000003
【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
織物、特に織物構造体及び／又は被覆用の織物であって、ＰＴＦＥ紡績糸の縦糸と横糸からなり、前記縦糸の数が前記横糸の数の少なくとも約２倍であり、前記縦糸が単糸からなり、前記横糸が２本の糸を有する諸撚糸からなることを特徴とする織物。
【請求項２】
請求項１において、ＰＴＦＥ紡績糸の縦糸と横糸からなり、前記縦糸の数が１００〜１２５本／ｃｍであり、及び／又は前記横糸の数が５０〜６５本／ｃｍであることを特徴とする織物。
【請求項３】
請求項１又は２において、前記縦糸のタイターが低いことを特徴とする織物。
【請求項４】
請求項１〜３のいずれか１項において、前記横糸が、前記縦糸よりも高いタイター、好ましくは前記縦糸のタイターの約２倍のタイターを有する単糸からなることを特徴とする織物。
【請求項５】
請求項１〜４のいずれか１項において、前記横糸及び／又は前記縦糸が撚り合わせられていることを特徴とする織物。
【請求項６】
請求項１〜５のいずれか１項において、前記織物の重量が少なくとも９００ｇ／ｍ２であることを特徴とする織物。
【請求項７】
請求項１〜６のいずれか１項において、前記織物の織り方がパナマ織り又はあや織りであることを特徴とする織物。
【請求項８】
請求項１〜７のいずれか１項において、多層織り、特に二層織りされていることを特徴とする織物。
【請求項９】
請求項１〜８のいずれか１項において、酸性浴、アルカリ性浴及び酸化剤浴内で洗浄されていることを特徴とする織物。
【請求項１０】
縦糸と横糸を含む織物、特に前記請求項のいずれか１項に記載の織物の製造方法であって、前記縦糸間における製織時に、前記縦糸間の通路に少なくとも２本の平行に延びる糸を同時に挿入することを特徴とする方法。
【国際調査報告】
2009540135.tif 000004
2009540135.tif 000005
2009540135.tif 000006
2009540135.tif 000007
2009540135.tif 000008
2009540135.tif 000009